FR 2073306 A1 19711001 FR 7034704 A 19700917 70 34704 1 2073306 La présente invention concerne en général des composés absorbant de l'énergie, et en particulier un composé absorbant"de l'énergie laser, pouvant être utilisé dans une encre, afin de la rendre effaçable au moyen d'un rayonnement laser. 5 Pour certaines applications, comme par exemple, lorsqu'un imprimé doit être exploré par un explorateur optique, tel qu'utilisé par un ordinateur, il est important que tout effacement puisse être fait de façon que le caractère original ne soit plus discerné par l'explorateur optique. 10 Le rayonnement laser s'est révélé être efficace pour effec tuer cet effacement.Les problèmes rencontrés dans de telles applications du laser concernant la construction d'un tel appareil qui soit économique et 1'enlèvement seul du caractère sans endommager le papier. Un enlèvement maximum du caractère avec peu ou au-15 cun dommage au papier peut être réalisé en fournissant une encre, pour l'impression de tels caractères, qui a de bonnes caractéristiques absorbantes d'énergie. C'est-à-dire l'encre doit être telle qu'elle donne un niveau d'absorption d'énergie optimal à la longueur d'onde particulière à laquelle fonctionne le laser associé. 20 Par conséquent,un objet de la présente invention, est de fournir un composé utilisé comme produit dissous dans une encre pour rehausser l'absorption de l'énergie laser dans cette encre. D'autres objets, avantages et caractéristiques de la présente invention seront mieux compris à la lecture de la descrip-2£ tion qui va suivre. En général, le composé de cette invention comporte un sel de cuivre dissous dans un matériau de matrice approprié. Cette solution constitue le moyen actif ou absorbant d'énergie. La solution sel-matrice est à son tour dissoute.dans un véhicule liquide 30 efficace pour maintenir l'état liquide de la totalité du composé. Les propriétés requises du véhicule sont une faible pression de vapeur et une solubilité mutuelle dans celui-ci du sel de cuivre et du matériau de matrice. Des exemples d'un tel véhicule sont la glycérine, et les alcools ayant un poids moléculaire élevé. 35 Un composé préparé qui soit appliqué pour les besoins sus mentionnés est une solution d'un sel de chlorure de cuivre dans une matrice d'acétate de polyvinyle. Ces composés sont solubles l'un dans l'autre et tous deux solubles dans un véhicule approprié, telle que la glycérine. Le chlorure de cuivre représente de 15 à 40 25% en poids de la solution chlorure de cuivre-acétate de polyviny- 70 34704 2 2073306 le. Ce composé est un absorbant efficace de l'énergie dans la région infrarouge, spécifiquement la longueur d'onde de rayonnement de 1,06 micron des lasers à verre dopé au néodyme. D'autres sels, qui sont satisfaisants pour les buts de la 5 présente invention sont le nitrate de cuivre et l'acétate de cuivre, dissous dans une matrice d'acétate de polyvinyle. Le nitrate de cuivre représente de préférence 15 à 20% en poids et l'acétate de cuivre 1 à 3% en poids de la solution sel-matrice. On peut aussi utiliser d'autres combinaisons dans lesquelles la matrice .d'acéta-10 te de polyvinyle est remplacée par du pyrrolidone de polyvinyle. Dans cette dernière matrice, on peut utiliser du chlorure de cuivre (2 à 4% en poids) du nitrate de cuivre (7 à 9% en poids), de l'acétate de cuivre (2 à 4% en poids), du perchlorate de cuivre (10 à 14% en poids) et du sulfate de cuivre (2 à 4% en poids). 15 Le butyral de polyvinyle est un autre matériau de matrice approprié. Une solution de nitrate de cuivre (8 à 10% en poids) avec du butyral de polyvinyle a donné des résultats satisfaisants. Parmi les combinaisons précédentes le cathion cuivre, avec l'anion chlorure sont actuellement préférés parce qu'ils don-20 nent une crête d'absorption plus proche de la région infra-rouge du laser â verre dopé au néodyme qui est aussi actuellement la source préférée de rayonnement. Spécifiquement, une solution de chlorure de cuivre avec de 1'acétate de polyvinyle avec une teneur en chlorure de cuivre de 20,6% en poids, est pour le moment le 25 meilleur mode de réalisation pour réaliser l'objet de cette inven -tion. Les lasers à verre dopé au néodyme sont disponibles et ils comportent généralement approximativement 5% en poids d'oxyde de néodyme-. - - - - Dans la description précédente, divers composés donnés à 30 titre d'exemples ont été mentionnés avec des valeurs préférées. Cependant, il est entendu que les valeurs minimum et maximum de ces différents constituants peuvent être changées. La limite inférieure est là où les quantités qui produiront une marque ou caractère visible optiquement ou lisible par une machine (par exemple 35 dans 1'infra-rouge ou l'ultra-violet) et qui après absorbent suffisamment d'énergie laser pour se détruire elle-même sans détruire le milieu sur lequel est placé la marque ou le caractère. La limite supérieure est dictée par des critères, tel que le prix, l'absorption d'énergie d'un degré aussi élevé que le milieu sur lequel la 40 marque ou le caractère est placé, peut être réduit et des problèmes 70 34704 3 2073306 d'ordre pratique, tel que la consistance^ problèmes se rapportant aux applications, etc...Ainsi du point de vue pratique, le maté-riau choisi, Cu et la matrice sont présents en quantités suffisantes pour reproduire des données sur un milieu porteur tout 5 en étant capable de se détruire d'eux-mêmes par absorption d'énergie laser sans destruction du porteur. Bien entendu diverses modifications peuvent être apportées par l'homme de l'art aux dispositifs ou procédés qui viennent d'être décrits uniquement à titre d'exemples non limitatifs, 10 sans sortir du cadre de 11 invention. 70 34704 4 2073306 KEVENDICATIOHS 1. Composition d'encre comprenant une concentration de ca-thions cuivre, pour permettre l'effacement de cette encre de son porteur, caractérisée par le fait que la concentration est suffi- 5 santé de façon que l'encre, à l'exclusion du porteur, absorbera de l'énergie rayonnante destructive pour effectuer l'effacement de 1'encre du porteur. 2. Composition d'encre, caractérisée par le fait qu'elle comporte, un sel de cuivre dissous dans cette matrice, la solution 10 de sel de cuivre et d'acétate de polyvinyle étant dissous à leur tour dans un véhicule pour maintenir celle-ci, dans un état liquide à la température ordinaire. 3. Composition d'encre, selon la revendication 2, caractérisée par le fait que le sel est du chlorurede cuivre. 15 4. Composition d'encre, selon la revendication 3, caractérisée par le fait que la teneur en chlorure de cuivre dans la solution sel-raatrice est de 15 à 25% en poids. 5. Composition d'encre selon la revendication 2, caractérisée par le fait que le sel est du nitrate de cuivre et qu'il représen- 20 te 15 à 20% en poids de la solution sel-matrice. 6. Composition d'encre, selon la revendication 2, caractérisée par le fait que le sel est de l'acétate de cuivre et qu'il représente 1 à 3% en poids de la solution' sel-matrice. 7» Composition d'encre, caractérisée par le fait qu'elle com- 25 porte un matériau de matrice en pyrrolidone de polyvinyle avec du sel de cuivre dissous dans celle-ci, la solution sel de cuivre-pyrrolidone de polyvinyle étant dissoute dans un véhicule pour maintenir celle-ci dans un état liquide â la température ordinaire. 8. Composition d'encre, selon la revendication 7, caractérisée 30 par le fait que le sel est du hhlorure de cuivre 9» Composition d'encre, selon la revendication 8, caractérisée par le fait que le chlorure de cuivre représente 2 à 4% en poids de la solution sel-matrice. 10. Composition d'encre, selon la revendication 7, caractérisée 35 par le fait que le sel est du nitrate de cuivre et qu'il représente 7 à 9% en poids de la solution sel-matrice. 11. Composition d'encre, selon la revendication 7, caractérisée par le fait que le sel est de l'acétate de cuivre et qu'il représente 2 à 4% en poids de la solution sel-matrice. 40 12. Composition d'encre, selon la revendication 7, caractérisée 70 34704 5 2073306 par le fait que le sel est du perchlorate de cuivre et qu'il représente 10 à 14% en poids de la solution sel-matrice. 13. Composition d'encre, selon la revendication 7, caractérisée par le fait que le sel est du sulfate de cuivre et qu'il représente 5 2 à 4% en poids de la solution sel-matrice. 14. Composition d'encre, caractérisée par le fait qu'elle comporte un matériau de matrice en butyral de polyvinyle avec un sel de cuivre dissous dans celle-ci, cette solution de sel de cuivre et de butyral de polyvinyle étant dissoute dans un véhicule pour 10 la maintenir à l'état liquide à la température ordinaire. 15. Composition d'encre, selon la revendication 14, caractérisée par le fait que le sel est du nitrate de cuivre et qu'il représente 8 à 10% en poids de la solution sel-matrice.